(57)【要約】【課題】放電容量が高く、かつ、寿命性能に優れた鉛蓄電池を提供する。【解決手段】本発明の鉛蓄電池は、正極板と、負極板と、電解液とを備える。本発明の鉛蓄電池において、正極板には、鉛丹化率が２０〜８０質量％の鉛丹が正極活物質原料に対して１０〜３０質量％含まれているので、鉛丹無添加の電池よりも放電容量が高い。また、正極板と負極板との間に存在する電解液の量Ｌ１と、正極板内に存在する電解液の量Ｌ２との比（Ｌ２／Ｌ１比）が、０．５以上１．０以下に設定されるので、鉛丹無添加の電池以上の寿命性能を有している。【選択図】なし【特許請求の範囲】
【請求項１】
正極板と、負極板と、電解液とを備える鉛蓄電池であって、
前記正極板には、鉛丹化率が２０〜８０質量％の鉛丹が正極活物質原料に対して１０〜３０質量％含まれ、
前記正極板と前記負極板との間に存在する電解液の量Ｌ１と、前記正極板内に存在する電解液の量Ｌ２との比（Ｌ２／Ｌ１比）が、０．５以上１．０以下であることを特徴とする鉛蓄電池。
【請求項２】
前記電解液の濃度が１．２５ｇ／ｃｍ３以上、１．３３ｇ／ｃｍ３以下であることを特徴とする請求項１に記載の鉛蓄電池。
【発明の詳細な説明】
【技術分野】
【０００１】
本発明は、鉛蓄電池に関する。
【背景技術】
【０００２】
鉛蓄電池において、正極活物質原料に一般的な鉛丹（鉛丹化率が９８質量％以上の高鉛丹化率鉛丹）を添加すると、活物質の細孔体積が増加して電解液の拡散性が向上するので、活物質の利用率を向上させることができ、これにより、活物質の使用量を削減し、かつ、放電容量の高い電池を得ることができるということが知られている。
【０００３】
しかしながら、鉛丹として鉛丹化率が９８質量％の高鉛丹化率鉛丹を使用すると、活物質の細孔体積が増加することで、充放電を繰り返すうちに活物質相互間の結合力が弱まり、活物質の軟化や脱落が起こりやすくなり、早期に寿命に至ってしまうという問題があった。
そこで、このような問題を解決するために、正極活物質原料に鉛丹化率が９０質量％以下の鉛丹を添加した鉛蓄電池が提案されている（特許文献１を参照）。
【特許文献１】特公平８−１５０８１号公報
【発明の開示】
【発明が解決しようとする課題】
【０００４】
特許文献１に記載の方法において使用される、鉛丹化率が９０質量％以下の鉛丹には、鉛蓄電池の正極活物質原料として一般的に用いられる鉛丹化率が９８質量％以上の高鉛丹化率鉛丹と比較して、正極活物質粒子間の結合に重要な役割を果たす金属ＰｂやＰｂＯが多く含まれている。
【０００５】
したがって、特許文献１に記載の方法によれば、放電容量を向上させることができ、高鉛丹化率鉛丹を添加して作製された正極活物質よりも活物質粒子間の結合も強化されて活物質の軟化・脱落を起こり難くすることから、寿命性能を向上させることができる。
【０００６】
しかしながら、正極活物質原料として鉛粉のみを使用して作製した正極板を備える鉛蓄電池（以下、鉛丹無添加の電池ともいう）と比べると、特許文献１に記載の鉛蓄電池は、短寿命であり、寿命性能が充分であるとはいえなかった。
本発明は上記のような事情に基づいて完成されたものであって、放電容量が高く、かつ、寿命性能に優れた鉛蓄電池を提供することを目的とする。
【課題を解決するための手段】
【０００７】
本発明者は、鉛丹を含有する正極板を備えながらも、鉛丹無添加の電池以上の寿命性能を有する鉛蓄電池について鋭意検討した結果、正極板と負極板との間に存在する電解液の量Ｌ１と、正極板内に存在する電解液の量Ｌ２との比（Ｌ２／Ｌ１比）を０．５〜１．０とすれば、鉛丹無添加の電池よりも長寿命の蓄電池が得られるということを見出し、本発明を完成するに至った。本発明は、かかる新規な知見に基づいてなされたものである。
【０００８】
すなわち、本発明は、正極板と、負極板と、電解液とを備える鉛蓄電池であって、前記正極板には、鉛丹化率が２０〜８０質量％の鉛丹が正極活物質原料に対して１０〜３０質量％含まれ、前記正極板と前記負極板との間に存在する電解液の量Ｌ１と、前記正極板内に存在する電解液の量Ｌ２との比（Ｌ２／Ｌ１比）が、０．５以上１．０以下であることを特徴とする鉛蓄電池である。
【発明の効果】
【０００９】
本発明の鉛蓄電池は、鉛丹として鉛丹化率が２０〜８０質量％の低鉛丹化率鉛丹を正極活物質全体に対して１０〜３０質量％含有する正極板を備えるから、活物質の利用率を向上させることができ、これにより、活物質の使用量を削減し、かつ、放電容量の高い電池を得ることができる。
【００１０】
また、本発明の鉛蓄電池は、鉛丹として鉛丹化率が２０〜８０質量％の低鉛丹化率鉛丹を使用するから、鉛丹化率が９８％以上の高鉛丹化率鉛丹を使用するものよりも、正極活物質間の結合が強化されて活物質の軟化・脱落を起こり難くし、寿命性能を向上させることができる。
【００１１】
ところで、上述したように、本発明者は、正極板と負極板との間に存在する電解液の量Ｌ１と、正極板内に存在する電解液の量Ｌ２との比（Ｌ２／Ｌ１比）について検討した。詳細は後述するが、Ｌ２／Ｌ１比が０．５以上、１．０以下の条件において、鉛丹無添加の電池よりも、鉛丹化率２０〜８０質量％の鉛丹を正極活物質全体に対して１０〜３０質量％含有する正極板を備える電池のほうが長寿命であるという結果が得られた（表１〜表３を参照）。
【００１２】
本発明の鉛蓄電池においては、正極板と負極板との間に存在する電解液の量Ｌ１と、正極板内に存在する電解液の量Ｌ２との比（Ｌ２／Ｌ１比）が、０．５以上１．０以下とされるから、本発明によれば、放電容量が高く、かつ、寿命性能に優れた鉛蓄電池を提供することができる。
【発明を実施するための最良の形態】
【００１３】
本発明の鉛蓄電池は、正負の極板、電解液、これらを収納する電槽および電槽の上部を覆う蓋を備える。
本発明において、電槽としては、一般的な電槽、例えば、その内部が複数のセルに区画されたものを用いることができ、この電槽の各セルには並列接続された複数の正極板、並列接続された複数の負極板、正極板と負極板との間に配されるセパレータおよび電解液が収納される。
【００１４】
本発明において、正極板と負極板との間に配されるセパレータとしてはガラス繊維を構成要素とする多孔体などを用いることができ、負極板としては公知のものを使用することができる。
【００１５】
本発明において、正極板には、正極活物質原料として、鉛粉と鉛丹とが含まれる。
本発明において用いられる鉛粉としては、特に限定はないが、例えば、ボールミル法で製造したものなどを用いる。
【００１６】
本発明において、鉛丹としては、例えば、ロータリーキルンなどを用いて、前記のボールミル法で製造した鉛粉を４２０℃で所定の鉛丹化率に達するまで焼成したものを用いることができる。
なお、本明細書において、鉛丹化率とは、鉛粉を焼成して鉛丹化した時の焼成物中のＰｂ３Ｏ４の割合（質量％）のことをいい、具体的には焼成物中のＰｂ３Ｏ４の質量を焼成物の質量で除した値に１００を乗じた値で表される。
【００１７】
本発明において鉛粉に混合される鉛丹の混合量は、鉛粉と鉛丹の混合物の質量に対して、１０質量％〜３０質量％のものが好ましい。鉛丹の混合量が１０質量％未満であると、放電性能の向上効果が発揮されにくく、３０質量％を超えると寿命性能が低下するからである。
【００１８】
そしてさらに寿命性能を向上させる場合にあっては鉛丹化率の低い鉛丹を使用することが好ましいのであるが、放電性能とのバランスも考慮すると、鉛丹の鉛丹化率は、２０質量％以上、８０質量％以下であることが好ましい。
【００１９】
本発明において、電解液としては、不純物が少なく、その濃度が１．２５ｇ／ｃｍ３以上、１．３３ｇ／ｃｍ３以下のものが好適に用いられる。電解液の濃度が１．２５ｇ／ｃｍ３未満であると、充分な放電容量の電池が得られない場合があり、濃度が１．３３ｇ／ｃｍ３を超えると、寿命性能向上効果が得られないことがあるからである。
【００２０】
さて、本発明において、電解液の量は、正極板と負極板との間（以下、極間ともいう）に存在する電解液の量Ｌ１と、正極板内に存在する電解液の量Ｌ２との比（Ｌ２／Ｌ１比）が、０．５以上１．０以下となるように設定されることが好ましい。
Ｌ２／Ｌ１比が、０．５未満であると、正極活物質の軟化が生じやすくなり、Ｌ２／Ｌ１比が１を超えると、絶対的な硫酸量が不足するため充分な放電容量が得られなくなるからである。
【００２１】
極間に存在する電解液の量Ｌ１は、「正極板と負極板との間の空間体積（すなわち、正極板面積×正負極間距離）」と「前記空間内に存在するセパレータの固形分(ガラス繊維）が占める体積」との差により算出される。
なお、「前記空間内に存在するセパレータの固形分（ガラス繊維）が占める体積」とは、「前記空間内に存在するセパレータの見かけ上の体積(縦×横×厚さ）」と、水銀圧入式細孔分布測定器を用いて測定した、極板群を各セル内に収納した状態における「前記空間内に存在するセパレータの全細孔体積」との差により算出される。
正極板内に存在する電解液の量Ｌ２は、「各セル内に収納される複数の正極板の全細孔体積」であり、水銀圧入式細孔分布測定器を用いて測定することができる。
【００２２】
本発明においては、正極厚みや正極多孔度を変えたり、正負極間距離やセパレータの多孔度を適宜設定することで、所望のＬ２／Ｌ１比の電池を作製することができる。
なお、セパレータの多孔度は、ガラス繊維の径や密度を変えることにより容易に調整することができる。
【００２３】
本発明の鉛蓄電池は、以下のようにして製造される。
まず、鉛粉と鉛丹とを混合して、これを水及び硫酸で練り合わせ、正極活物質ペーストを作製し、この正極活物質ペーストを鉛合金格子に充填した後、熟成乾燥して未化成の正極板を作製する。
【００２４】
次に、この未化成の正極板と常法により作製した負極板とをセパレータを介して交互にくみあわせて極板群を作製し、所定のＬ２／Ｌ１比に設定されるように極間の距離を調整しながら、極板群を電槽に挿入する。
そして極板群を電槽に挿入した後、希硫酸を注液し、電槽化成することで、本発明の鉛蓄電池が得られる。
【００２５】
＜実施例＞
以下、本発明を具体的に適用した実施例について説明する。
（１）鉛蓄電池用正極板の作製
まず、ロータリーキルンを用いて、４２０℃の温度条件下、鉛粉を所定の鉛丹化率に達するまで焼成して、鉛丹化率が１０質量％、２０質量％、５０質量％、８０質量％、９８質量％の鉛丹をそれぞれ作製した。
【００２６】
次に所定量の鉛丹を、鉛粉とを混合して正極活物質原料を調製した後、この正極活物質原料を水及び希硫酸で練合して正極活物質ペーストを作製した。
ここで、例えば鉛丹の添加量がＡ質量％の正極活物質ペーストを作製する場合には、鉛粉（１００−Ａ）ｋｇ、所定の鉛丹化率の鉛丹をＡｋｇ、水１３ｋｇ、硫酸１０ｋｇを用いる。
【００２７】
上記のようにして作製した正極活物質ペーストを、鉛合金格子に充填した後、常法により、熟成乾燥して未化成の正極板を作製した。比較のために、正極活物質原料として鉛粉のみを使用した正極板も作製した（試験番号１、２７、４４、６１、７８の電池の正極板として使用）。
なお、正極板作製の際に使用した鉛丹の鉛丹化率、正極活物質原料（鉛粉と鉛丹との混合物）に対する鉛丹の添加量の詳細は、各実施例群中において示す。
【００２８】
（２）電池の作製
（１）で作製した未化成の正極板と、常法により作製した負極板とをセパレータを介して交互に組み合わせて極板群を作製し、この極板群をＢ２４サイズの電槽に挿入した。
種々のＬ２／Ｌ１比のものを作製するために、同じ大きさの電槽を用い、極間の距離を変えたものを作製した。
【００２９】
次いで、電槽に希硫酸を注液し正極活物質理論容量の１８０％まで充電することで化成を行い、定格容量１２Ｖ３６Ａｈの始動用鉛蓄電池を作製した。
【００３０】
＜電池性能評価試験＞
上記の方法により作製した電池について、以下の手順で電池性能試験を行った。
（１）５時間率容量試験（容量試験）
放電温度ＪＩＳ  Ｄ  ５３０１に準拠して、電池を放電温度２５℃、放電電流７．２Ａ、放電終始電圧１０．５Ｖとして、５時間率容量を測定した。
【００３１】
各電池における５時間率容量を、試験番号１の電池の５時間容量を１００とした場合の放電容量比として示した。この放電容量比が高いほど放電容量が高く、１０５以上であれば放電容量向上効果があると判断した。
【００３２】
（２）重負荷寿命試験（寿命性能試験）
ＪＩＳ  Ｄ  ５３０１に準拠して、電池を、温度４０℃の水槽中で、放電電流２０Ａで１時間放電し、充電電流５Ａで５時間充電して、これを１サイクルとして２５サイクルごとに２０Ａで１０．２Ｖまでの放電持続時間を測定した。
【００３３】
試験の終了は放電持続時間と放電電流との積から求めた容量が定格容量（３６Ａｈ）の半分（１８Ａｈ）以下に低下し再び上昇しないことを確認したときとした。
寿命回数は容量が１８Ａｈとなったときの回数とし、この寿命回数は回数と容量の関係線から求める。
【００３４】
各電池における寿命回数を、試験番号１の電池の寿命回数を１００とした場合の寿命サイクル比として示した。この寿命サイクル比が大きいほど寿命性能が高く、寿命サイクル比が１０５以上であれば寿命性能が向上したと判断した。
【００３５】
＜実施例群１＞
鉛丹の鉛丹化率および鉛丹の添加量が、電池の放電容量および寿命性能に与える影響を調べるために、種々の鉛丹化率の鉛丹を種々の添加量で鉛粉に混合して作製した正極板を用いて、Ｌ２／Ｌ１比を０．３に設定した比較例の電池（試験番号２〜２６）を作製した。なお、鉛粉のみを用いて作製した正極板を備え、Ｌ２／Ｌ１比を０．３に設定した鉛丹無添加の電池も作製した（試験番号１）。
【００３６】
（１）容量試験
まず、試験番号１〜２６の電池について、容量試験を行った。
表１には、試験結果とともに、使用した鉛丹の鉛丹化率および添加量、Ｌ２／Ｌ１比を示した。なお、表１には後述する寿命性能試験の結果も併せて示した。
【００３７】
【表１】
2009016256.tif 000002
【００３８】
表１に示すように、鉛丹化率が２０質量％以上でかつ鉛丹添加量が１０質量％以上の電池（試験番号８〜１１、１３〜１６、１８〜２１、２３〜２６）では、放電容量比が１０５以上の良好な結果が得られ、鉛丹添加による放電容量向上効果が発揮された。
【００３９】
しかし、鉛丹添加量５質量％のすべての電池（試験番号２〜６）および、鉛丹化率１０質量％の鉛丹を１０〜４０質量％添加した電池（試験番号７、１２、１７、２２）における放電容量比は、試験番号１の鉛丹無添加の電池と同じか、少し高い程度であり、充分に放電容量を向上したものとはいえなかった。
【００４０】
これらの結果より、充分に放電容量を向上するには、鉛丹として鉛丹化率が２０質量％以上のものを使用し、かつ、正極活物質原料に対して１０質量％以上添加することが好ましいと考えられる。
【００４１】
（２）寿命性能試験
（１）の放電容量試験の結果が良好であった電池（試験番号８〜１１、１３〜１６、１８〜２１、２３〜２６）と、鉛丹無添加の電池（試験番号１）について寿命試験を行った。
表１に示すように、鉛丹を使用したすべての電池において鉛丹無添加の電池よりも寿命性能は劣っていた。
【００４２】
この理由としては以下のことが考えられる。
一般に、鉛蓄電池の正極板においては、ｐＨが低いとβ型のＰｂＯ２が発生し易く、ｐＨが高いとα型のＰｂＯ２が発生しやすい。
そして、α型のＰｂＯ２とβ型のＰｂＯ２とを比較するとα型のほうが構造的に安定しており活物質同士の結合が強くなっているので、正極板においてα型ＰｂＯ２が多いと長寿命であり、β型ＰｂＯ２が多いと短寿命である。
【００４３】
本実施例群で作製した電池のように、Ｌ２／Ｌ１比が小さい場合には、極間に存在する電解液は、正極板中に拡散していき、正極板はｐＨの低い状態が続く。
前述したようにｐＨの低い状態においては、β型のＰｂＯ２が発生しやすいため、活物質同士の結合が弱くなって軟化脱落が起こりやすくなると考えられる。
【００４４】
以上より、Ｌ２／Ｌ１比は０．３よりも大きい方が好ましいと考えられる。
【００４５】
＜実施例群２＞
実施例群１で作製した比較例の電池では、寿命性能が不十分だったので、本実施例群においてはＬ２／Ｌ１比を０．５、１．０、１．１に設定した電池について検討を行った。
【００４６】
鉛丹としては、実施例群１において放電容量向上効果のあった鉛丹化率が２０質量％、５０質量％、８０質量％、９８質量％の鉛丹を用い、正極活物質原料全体に対する添加量は、実施例群１において、放電容量向上効果のあった量（正極活物質原料全体に対して、１０質量％、２０質量％、３０質量％、４０質量％）とした。
【００４７】
具体的には、Ｌ２／Ｌ１比を０．５、１．０、１．１に設定したもの各々について、種々の鉛丹化率の鉛丹を種々の添加量で鉛粉に混合して作製した正極板を備える電池（試験番号２８〜２４、４５〜６０、６２〜７７）を作製した。比較のために、正極活物質として鉛粉のみを使用して作製した正極板を用い、Ｌ２／Ｌ１比を０．５、１．０．１．１に設定した鉛丹無添加の電池もそれぞれ作製した（試験番号２７、４４、６１）。
【００４８】
（１）容量試験
まず、本実施例群で作製した試験番号２７〜７７の電池について容量試験を行った。
表２および表３には、試験結果とともに、使用した鉛丹の鉛丹化率および添加量、Ｌ２／Ｌ１比を示した。なお、表２には後述する寿命性能試験の結果も併せて示した。
【００４９】
【表２】
2009016256.tif 000003
【００５０】
【表３】
2009016256.tif 000004
【００５１】
表２および表３に示すように、鉛丹が添加された電池であって、かつ、Ｌ２／Ｌ１比が０．５と１．０に設定された電池（試験番号２８〜４３、４５〜６０）では、放電容量比が１０５以上の良好な結果が得られ、放電容量が向上した。
【００５２】
この理由は以下のように考えられる。
試験番号２８〜４３、４５〜６０の電池は、鉛丹化率が２０質量％以上の鉛丹を正極活物質全体に対して１０質量％以上含有する正極板を備えるから、活物質の利用率を向上させることができ、これにより、活物質使用量を削減し、かつ、放電容量の高い電池を得ることができたのではないかと考えられる。
【００５３】
一方、Ｌ２／Ｌ１比が１．１に設定された電池（試験番号６１〜７７）においては、高鉛丹化率の鉛丹を多く含んでいる電池でも、放電容量比が１００以下であり、放電容量が向上したとはいえなかった。これは、絶対的な硫酸量が不足することに起因すると考えられる。
【００５４】
以上より、充分な放電容量向上効果を得るには、Ｌ２／Ｌ１比は、１．０以下であることが好ましいと考えられる。
【００５５】
（２）寿命性能試験
（１）の放電容量試験の結果が良好であった電池（試験番号２８〜４３、４５〜６０）と、鉛丹無添加の電池であってＬ２／Ｌ１比が０．５、１．０の電池（試験番号２７、４４）について寿命性能試験を行った。
【００５６】
表２に示すように、鉛丹化率が２０〜８０質量％の鉛丹を、正極活物質原料に対して１０〜３０質量％添加して作製した正極板を備える電池（試験番号２８〜３０、３２〜３４、３６〜３８、４５〜４７、４９〜５１、５３〜５５）では寿命サイクル比は１０５以上であり、鉛丹無添加の電池よりも寿命性能が高いという良好な結果が得られた。
【００５７】
一方、鉛丹化率が９８質量％の鉛丹を用いた電池（試験番号３１、３５、３９、４３、４８、５２、５６、６０）と、鉛丹化率が２０〜８０質量％の鉛丹を正極活物質原料に対して４０質量％添加した電池（試験番号４０〜４２、５７〜５９）においては、それぞれのＬ２／Ｌ１比に対応する鉛丹無添加の電池（試験番号２７、４４）よりも寿命性能は劣っていた。
【００５８】
この理由は以下のように考えられる。
寿命性能が高かった電池では、鉛丹化率が２０〜８０質量％の鉛丹を適量（１０〜３０質量％）使用することで、鉛丹化率が９８％以上の高鉛丹化率鉛丹を使用する電池や鉛丹を４０質量％以上使用する電池よりも、正極活物質間の結合が強化されて活物質の軟化・脱落を起こり難くし、寿命性能を向上させることができるからではないかと考えられる。
【００５９】
そしてさらに試験番号２８〜４３、４５〜６０の電池では、Ｌ２／Ｌ１比が０．５〜１．０に設定されるから、Ｌ２／Ｌ１比が０．３に設定された実施例群１の電池と比較すると、正極板に含まれる電解液が多くなっている。
【００６０】
したがって、実施例群１の電池と比較すると、正極板におけるｐＨが高い状態となっていて、構造的に安定なα型のＰｂＯ２の量が多くなっていて活物質同士が強く結合しているから、軟化脱落が起こり難くなっており寿命性能が向上したと考えられる。
【００６１】
（３）まとめ
本実施例群の結果より、鉛丹化率が２０〜８０質量％の鉛丹を、正極活物質原料に対して１０〜３０質量％添加して作製した正極板を備える電池であって、かつ、Ｌ２／Ｌ１比が０．５〜１．０である本発明の電池は、放電容量が高く、かつ寿命性能に優れているということがわかった。
【００６２】
＜実施例群３＞
Ｌ２／Ｌ１比を０．７に設定し、種々の鉛丹化率の鉛丹を種々の添加量で鉛粉に混合して作製した正極板を備える電池（試験番号７９〜９４）を作製した。比較のために、鉛粉のみを使用して作製した正極板を備える鉛丹無添加の電池であって、Ｌ２／Ｌ１比を０．７に設定した電池も作製した（試験番号７８）。
【００６３】
（１）寿命性能試験
本実施例群で作製した試験番号７８〜９４の電池について寿命性能試験を行った。
表４には、試験結果とともに、使用した鉛丹の鉛丹化率および添加量、Ｌ２／Ｌ１比を示した。なお、表４には後述するα型ＰｂＯ２量とβ型ＰｂＯ２量の比（表中では、α／β比と記載）も併せて示した。
【００６４】
【表４】
2009016256.tif 000005
【００６５】
表４に示すように、鉛丹化率が２０〜８０質量％の鉛丹を正極活物質原料に対して１０〜３０質量％添加して作製した正極板を備え、かつＬ２／Ｌ１比が０．７に設定された本発明の電池（試験番号７９〜８１、８３〜８５、８７〜８９）は寿命性能に優れていた。
【００６６】
しかし、実施例群２と同様に、鉛丹化率が９８質量％の鉛丹を用いた電池（試験番号８２、８６、９０、９４）と鉛丹化率２０〜８０質量％の鉛丹を４０質量％添加した電池（試験番号９１〜９３）では、これらの電池と同じＬ２／Ｌ１比であって、鉛丹無添加の試験番号７８の電池よりも寿命性能が劣っていた。
【００６７】
なお、本実施例群のうちもっとも寿命性能に優れていた試験番号８４の電池については、実施例群１、２と同様の方法により容量試験を行った。その結果、放電容量比は１１４という良好な結果が得られた。
【００６８】
（２）α型ＰｂＯ２量とβ型ＰｂＯ２量との比（α／β比）の分析
（１）の寿命性能試験の結果が特に良好であった電池（試験番号８３〜８６）と、試験番号７８の鉛丹無添加の電池については、上記の寿命性能試験に供する電池とは別の電池を用意し、化成後の正極活物質をＸ線回折法により（Ｒｉｇａｋｕ社製、Ｘ線回折装置を使用）、α型のＰｂＯ２量とβ型のＰｂＯ２量の比（α／β比）を分析し、その結果を表４に示した。
【００６９】
表４に示すように、寿命サイクル比が１００を超える電池（試験番号７８、８３〜８５）ではα／β比が０．２０７以上であったが、寿命性能の低い試験番号８６の電池においては、α／β比は０．１７５であった。
【００７０】
このことから、寿命性能の高い電池では寿命性能の低い電池よりもα型のＰｂＯ２量が多いということが確認された。
【００７１】
＜実施例群４＞
次に、電解液濃度について検討を行った。
鉛丹化率が５０質量％の鉛丹を、正極活物質原料全体に対して１０質量％添加して作製した正極板を用い、Ｌ２／Ｌ１比を１．０に設定して、種々の濃度の電解液を使用して電池（試験番号９５〜１００）を作製した。
【００７２】
（１）容量試験
まず、本実施例群で作製した試験番号９５〜１００の電池について容量試験を行った。
表５には、試験結果とともに、使用した鉛丹の鉛丹化率および添加量、Ｌ２／Ｌ１比、電解液濃度を示した。なお、表５には後述する寿命性能試験の結果も併せて示した。
【００７３】
【表５】
2009016256.tif 000006
【００７４】
表５に示すように、電解液濃度が高くなるに従い、放電容量比が高くなり、電解液濃度が１．２３ｇ／ｃｍ３以上の電池（試験番号９６〜１００）では、鉛丹無添加でかつＬ２／Ｌ１比が１．０の試験番号４４の電池よりも放電容量比が高かった。
【００７５】
特に電解液濃度が１．２５ｇ／ｃｍ３以上の電池（試験番号９７〜１００）では、放電容量比が１０５以上の良好な結果が得られ、放電容量が向上した。
【００７６】
放電容量の高い電池が得られるという観点から、電解液濃度は、１．２５ｇ／ｃｍ３以上であるのが好ましいと考えられる。
【００７７】
（２）寿命性能試験
（１）の放電容量試験の結果が特に良好であった電池（試験番号９７〜１００）について寿命性能試験を行った。
表５に示すように、電解液濃度が高くなるに従い寿命サイクル比は低下したが、もっとも電解液濃度の高い試験例１００の電池でも寿命サイクル比は１０４であり、鉛丹無添加でかつＬ２／Ｌ１比が１．０の試験番号４４の電池よりも寿命性能は高かった。
【００７８】
なかでも、電解液濃度が１．３３ｇ／ｃｍ３以下の電池では、寿命サイクル比が１０５以上という特に良好な結果が得られた。
寿命性能に優れるという観点から、電解液濃度は１．３３ｇ／ｃｍ３以下であることが好ましいと考えられる。
【００７９】
（３）まとめ
本実施例群の結果より、電解液の濃度が１．２５ｇ／ｃｍ３以上、１．３３ｇ／ｃｍ３以下であると放電容量が高く、寿命性能に優れた電池が得られるので好適であるということがわかった。
【００８０】
＜まとめ＞
以上より、本発明によれば、放電容量が高く、かつ寿命性能に優れる鉛蓄電池を提供することができる。
【００８１】
＜他の実施形態＞
本発明は上記記述及び図面によって説明した実施形態に限定されるものではなく、例えば次のような実施形態も本発明の技術的範囲に含まれる。
（１）上記実施例群においては、Ｌ２／Ｌ１比が０．５、０．７、１．０のものを示したが、Ｌ２／Ｌ１比が０．６、０．８と設定したものであってもよい。
【００８２】
（２）上記実施例群においては、鉛丹化率が２０質量％、５０質量％、８０質量％の鉛丹を正極活物質原料に対して、１０質量％、２０質量％、３０質量％添加したものを示したが、鉛丹化率が３０質量％、４０質量％、６０質量％、７０質量％の鉛丹を、正極活物質原料に対して、２５質量％、３５質量％添加したものであってもよい。
【００８３】
（３）上記実施形態において、正極板は鉛粉と鉛丹とを混合して作製したが、正極活物質の脱落防止のために合成樹脂短繊維を添加してもよい。